硝酸塩形成不能金属及び硝酸塩形成可能金属の酸アンモニア水溶液を形成する工程と、前記硝酸塩形成不能金属及び硝酸塩形成可能金属の酸アンモニア水溶液に濃アンモニア水溶液を加えて、硝酸塩形成不能金属及び硝酸塩形成可能金属の酸化物からなる沈殿物を作成する工程と、を有し、前記硝酸塩形成不能金属がGeであることを特徴とする硝酸塩形成可能金属及びGeの酸化物の製造方法。前記硝酸塩形成不能金属及び硝酸塩形成可能金属の酸アンモニア水溶液のpHを8.5以上とするように、前記濃アンモニア水溶液を加えることを特徴とする請求項1に記載の硝酸塩形成可能金属及びGeの酸化物の製造方法。前記濃アンモニア水溶液の濃度が前記硝酸塩形成不能金属及び硝酸塩形成可能金属の酸アンモニア水溶液中に含まれている硝酸イオンと同モル当量以上であることを特徴とする請求項1又は請求項2に記載の硝酸塩形成可能金属及びGeの酸化物の製造方法。硝酸塩形成不能金属のアンモニア水溶液と硝酸塩形成可能金属の酸水溶液とを混合して、前記硝酸塩形成不能金属及び硝酸塩形成可能金属の酸アンモニア水溶液を形成することを特徴とする請求項1~3のいずれか1項に記載の硝酸塩形成可能金属及びGeの酸化物の製造方法。前記硝酸塩形成不能金属のアンモニア水溶液と前記硝酸塩形成可能金属の酸水溶液とを混合する時、希釈硝酸を加えることを特徴とする請求項4に記載の硝酸塩形成可能金属及びGeの酸化物の製造方法。硝酸塩形成不能金属の酸化物をアンモニア水溶液に溶解して前記硝酸塩形成不能金属のアンモニア水溶液を作成することを特徴とする請求項4又は請求項5に記載の硝酸塩形成可能金属及びGeの酸化物の製造方法。硝酸塩形成可能金属の酸化物を希釈硝酸に溶解して前記硝酸塩形成可能金属の酸水溶液を作成することを特徴とする請求項4又は請求項5に記載の硝酸塩形成可能金属及びGeの酸化物の製造方法。硝酸塩形成可能金属の硝酸塩を水溶液に溶解して前記硝酸塩形成可能金属の酸水溶液を作成することを特徴とする請求項4又は請求項5に記載の硝酸塩形成可能金属及びGeの酸化物の製造方法。前記硝酸塩形成可能金属がBe、Mg、Ca、Sr、Ba、Sc、Y、La、Zr、Hf、Mn、Fe、Co、Ni、Cu、Zn、Cd、Al、In又はBiの群から選択されるいずれか1種の金属であることを特徴とする請求項1~8のいずれか1項に記載の硝酸塩形成可能金属及びGeの酸化物の製造方法。前記硝酸塩形成可能金属が前記金属に加えて前記群から選択される別の金属を1種以上含むことを特徴とする請求項9に記載の硝酸塩形成可能金属及びGeの酸化物の製造方法。前記沈殿物を濾過洗浄乾燥することを特徴とする請求項1~10のいずれか1項に記載の硝酸塩形成可能金属及びGeの酸化物の製造方法。前記沈殿物を結晶化温度未満の加熱温度で加熱して、アモルファス体とすることを特徴とする請求項1~11のいずれか1項に記載の硝酸塩形成可能金属及びGeの酸化物の製造方法。前記沈殿物を結晶化温度以上の加熱温度で加熱して、多結晶体とすることを特徴とする請求項1~11のいずれか1項に記載の硝酸塩形成可能金属及びGeの酸化物の製造方法。本発明は、簡易な硝酸塩形成可能金属及びGeの酸化物の製造方法を提供することを課題とする。上記事情を鑑み、本発明者は、試行錯誤を重ねて、本発明を完成した。本発明は、アルカリ領域で溶解させたGeと、酸性領域で溶解させたLaとを混在させた均質水溶液はできないという従来の常識を打ち破り、アルカリ領域で溶解させたGeを有するアンモニア水溶液と、酸性領域で溶解させたLaを有する硝酸塩水溶液とを混在させた均質水溶液を調整した初めての成功例である。この均質水溶液は、酸性からアルカリ性まで広いpH領域で析出物が生成しないが、濃アンモニアを滴下するだけで、硝酸塩形成可能金属及びGeの酸化物を容易に製造できる。従来のセラミックス合成法である固相法に比べ操作ははるかに容易である。また、処理加熱温度も低温とすることができる。また、均質水溶液から硝酸塩形成可能金属及びGeの酸化物を製造するため不純物の混入を少なくでき、硝酸塩形成可能金属及びGeの酸化物の純度を向上させることができる。更に、硝酸塩形成可能金属及びGeの酸化物に低温の加熱処理を行うことにより、アモルファス体や多結晶体とすることができる。本発明は、以下の構成を有する。1硝酸塩形成不能金属及び硝酸塩形成可能金属の酸アンモニア水溶液を形成する工程と、前記硝酸塩形成不能金属及び硝酸塩形成可能金属の酸アンモニア水溶液に濃アンモニア水溶液を加えて、硝酸塩形成不能金属及び硝酸塩形成可能金属の酸化物からなる沈殿物を作成する工程と、を有し、前記硝酸塩形成不能金属がGeであることを特徴とする硝酸塩形成可能金属及びGeの酸化物の製造方法。2前記硝酸塩形成不能金属及び硝酸塩形成可能金属の酸アンモニア水溶液のpHを8.5以上とするように、前記濃アンモニア水溶液を加えることを特徴とする1に記載の硝酸塩形成可能金属及びGeの酸化物の製造方法。3前記濃アンモニア水溶液の濃度が前記硝酸塩形成不能金属及び硝酸塩形成可能金属の酸アンモニア水溶液中に含まれている硝酸イオンと同モル当量以上であることを特徴とする1又は2に記載の硝酸塩形成可能金属及びGeの酸化物の製造方法。4硝酸塩形成不能金属のアンモニア水溶液と硝酸塩形成可能金属の酸水溶液とを混合して、前記硝酸塩形成不能金属及び硝酸塩形成可能金属の酸アンモニア水溶液を形成することを特徴とする1~3のいずれかに記載の硝酸塩形成可能金属及びGeの酸化物の製造方法。5前記硝酸塩形成不能金属のアンモニア水溶液と前記硝酸塩形成可能金属の酸水溶液とを混合する時、希釈硝酸を加えることを特徴とする4に記載の硝酸塩形成可能金属及びGeの酸化物の製造方法。6硝酸塩形成不能金属の酸化物をアンモニア水溶液に溶解して前記硝酸塩形成不能金属のアンモニア水溶液を作成することを特徴とする4又は5に記載の硝酸塩形成可能金属及びGeの酸化物の製造方法。7硝酸塩形成可能金属の酸化物を希釈硝酸に溶解して前記硝酸塩形成可能金属の酸水溶液を作成することを特徴とする4又は5に記載の硝酸塩形成可能金属及びGeの酸化物の製造方法。8硝酸塩形成可能金属の硝酸塩を水溶液に溶解して前記硝酸塩形成可能金属の酸水溶液を作成することを特徴とする4又は5に記載の硝酸塩形成可能金属及びGeの酸化物の製造方法。9前記硝酸塩形成可能金属がBe、Mg、Ca、Sr、Ba、Sc、Y、La、Zr、Hf、Mn、Fe、Co、Ni、Cu、Zn、Cd、Al、In又はBiの群から選択されるいずれか1種の金属であることを特徴とする1~8のいずれかに記載の硝酸塩形成可能金属及びGeの酸化物の製造方法。10前記硝酸塩形成可能金属が前記金属に加えて前記群から選択される別の金属を1種以上含むことを特徴とする9に記載の硝酸塩形成可能金属及びGeの酸化物の製造方法。11前記沈殿物を濾過洗浄乾燥することを特徴とする1~10のいずれかに記載の硝酸塩形成可能金属及びGeの酸化物の製造方法。12前記沈殿物を結晶化温度未満の加熱温度で加熱して、アモルファス体とすることを特徴とする1~11のいずれかに記載の硝酸塩形成可能金属及びGeの酸化物の製造方法。13前記沈殿物を結晶化温度以上の加熱温度で加熱して、多結晶体とすることを特徴とする1~11のいずれかに記載の硝酸塩形成可能金属及びGeの酸化物の製造方法。本発明の硝酸塩形成可能金属及びGeの酸化物の製造方法は、硝酸塩形成不能金属及び硝酸塩形成可能金属の酸アンモニア水溶液を形成する工程と、前記硝酸塩形成不能金属及び硝酸塩形成可能金属の酸アンモニア水溶液に濃アンモニア水溶液を加えて、硝酸塩形成不能金属及び硝酸塩形成可能金属の酸化物からなる沈殿物を作成する工程と、を有し、前記硝酸塩形成不能金属がGeである構成なので、酸性からアルカリ性まで広いpH領域で析出物が生成しない安定な硝酸塩形成可能金属及びGeの酸アンモニア水溶液に濃アンモニア水溶液を滴下して、大気中で、硝酸塩形成不能金属及び硝酸塩形成可能金属の酸化物からなる沈殿物を短時間で、イオン交換樹脂等を必要とせず単純な操作で作成でき、硝酸塩形成可能金属及びGeの酸化物を低温で容易に製造できる。本発明の実施形態<硝酸塩形成可能金属及びGeの酸化物の製造方法>本発明の実施形態である硝酸塩形成可能金属及びGeの酸化物の製造方法について説明する。図1は、本発明の実施形態である硝酸塩形成可能金属及びGeの酸化物の製造方法の一例を示すフローチャートである。図1に示すように、本発明の実施形態である硝酸塩形成可能金属及びGeの酸化物の製造方法は、硝酸塩形成不能金属であるGe及び硝酸塩形成可能金属の酸アンモニア水溶液を形成する工程S1と、硝酸塩形成不能金属であるGe及び硝酸塩形成可能金属の酸化物からなる沈殿物を作成する工程S2とを有する。硝酸塩形成可能金属とは、硝酸塩を形成可能な金属であり、アルカリ属を除き、金属のイオン化傾向が銅よりも碑な金属である。具体的には、Be、Mg、Ca、Sr、Ba、Sc、Y、La、Zr、Hf、Mn、Fe、Co、Ni、Cu、Zn、Cd、Al、In又はBiの群から選択されるいずれか1種の金属である。また、前記硝酸塩形成可能金属が前記金属に加えて前記群から選択される別の金属を1種以上含んでもよい。更に、硝酸塩形成可能金属の硝酸塩は、27°Cで0.5mol/l以上2.5mol/l以下の濃度で水に溶解可能である。硝酸塩形成不能金属とは、硝酸塩を形成不能な金属であり、V、Nb、Ta、W、Ga、Si、Ge、Snも硝酸塩形成不能金属として利用できる。しかし、本発明ではGeに限定している。Ge酸化物誘導体が特に有用であるためである。なお、硝酸塩形成可能金属としても硝酸塩形成不能金属としてもアルカリ金属は好ましくない。アルカリ金属は、残留不純物となり得るためである。硝酸塩形成不能金属であるGe及び硝酸塩形成可能金属の酸アンモニア水溶液を形成する工程S1例えば、以下の2液混合法又は1液法により、硝酸塩形成不能金属であるGe及び硝酸塩形成可能金属の酸アンモニア水溶液を形成する。[2液混合法]まず、Geを完全に溶解させた透明なGe含有均質水溶液を作成する。例えば、GeO2粉末を蒸留水に分散させて、懸濁水溶液を作成してから、この懸濁水溶液に、蒸留水で希釈したアンモニア水以下、希釈アンモニアを滴下して、Geを溶解して、透明なGe含有均質水溶液を作成する。また、GeO2粉末をアンモニア水溶液に混合して、懸濁水溶液を経由せずに、Ge含有均質水溶液を作成してもよい。次に、硝酸塩形成可能金属を完全に溶解させた透明な硝酸塩形成可能金属含有均質酸水溶液を作成する。例えば、La3等の硝酸塩形成可能金属の硝酸塩を水溶液に溶解して、La等の硝酸塩形成可能金属を含む均質酸水溶液を作成する。また、Bi2O3等の硝酸塩形成可能金属の酸化物を硝酸に溶解してから、蒸留水を加えて、Bi等の硝酸塩形成可能金属を含む均質酸水溶液を作成する。次に、Ge含有均質水溶液と硝酸塩形成可能金属を含む均質酸水溶液との2液を混合する。これにより、硝酸塩形成不能金属であるGe及び硝酸塩形成可能金属が完全に溶解した透明な均質酸アンモニア水溶液を形成する。2液混合により白濁した場合には、希釈硝酸を加えて酸性例えば、pHを2以下にすれば、析出物を溶解させることができ、硝酸塩形成不能金属であるGe及び硝酸塩形成可能金属の均質酸アンモニア水溶液を得ることができる。なお、硝酸塩形成可能金属含有均質酸水溶液に希釈硝酸を加えて酸性度を高めておくことにより、前記2液混合による白濁を生じさせないようにできる。[1液法]まず、先に記載した方法と同様にして、Geを完全に溶解させた透明なGe含有均質水溶液を作成する。次に、Ge含有均質水溶液に硝酸塩形成可能金属の硝酸塩を混合する。これにより、沈殿物が生ずる。例えば、硝酸マグネシウムを加えると白色の沈殿物が生ずる。次に、希釈硝酸を加えて沈殿物を溶解させて、硝酸塩形成不能金属であるGe及び硝酸塩形成可能金属が完全に溶解した透明な均質酸アンモニア水溶液を形成する。硝酸塩形成不能金属であるGe及び硝酸塩形成可能金属の酸化物からなる沈殿物を作成する工程S2硝酸塩形成不能金属であるGe及び硝酸塩形成可能金属の均質酸アンモニア水溶液に濃アンモニア水溶液を滴下して、硝酸塩形成不能金属であるGe及び硝酸塩形成可能金属の酸化物からなる沈殿物を作成する。なお、沈殿物作成後、濾過洗浄乾燥することにより、不純物等を取り除くことができる。硝酸塩形成不能金属及び硝酸塩形成可能金属の酸アンモニア水溶液のpHを8.5以上とする濃度及び量の濃アンモニア水溶液を加える。これにより、硝酸塩形成不能金属であるGe及び硝酸塩形成可能金属の酸化物からなる沈殿物を作成することができる。なお、前記酸アンモニア水溶液のpHを8.7以上とすることがより好ましく、9以上とすることが更に好ましい。これにより、より短時間で前記沈殿物を作成できる。均質酸アンモニア水溶液中に含まれている硝酸イオンと同モル当量以上のアンモニアを滴下したとき、酸アンモニア水溶液のpHを8.5以上とする濃度とすることができ、沈殿物を生じさせることができる。例えば、濃アンモニア水溶液の濃度は20wt以上とする。濃アンモニア水溶液の濃度は20wtとした場合には、硝酸塩形成不能金属であるGe及び硝酸塩形成可能金属の均質酸アンモニア水溶液100mlに同量滴下したときに、酸アンモニア水溶液のpHを9以上とする濃度とすることができ、沈殿物を生じさせることができる。濃アンモニア水溶液の濃度は、大気圧中で扱えるアンモニア水濃度の最大値である約30wtとした場合には、硝酸塩形成不能金属であるGe及び硝酸塩形成可能金属の均質酸アンモニア水溶液100mlに滴下する量を少なくしても、酸アンモニア水溶液のpHを9以上とする濃度とすることができ、沈殿物を生じさせることができる。また、例えば、Bi4Ge3O12を作成する場合、Bi2O3溶解のために過剰の硝酸HNO3水溶液を加えた場合には、硝酸塩形成不能金属であるGe及び硝酸塩形成可能金属の均質酸アンモニア水溶液100mlに対して、同量超の濃アンモニア水溶液を滴下する必要がある。沈殿物は濾過することにより、水溶液と分離することができ、蒸留水等を用いて沈殿物を洗浄することにより、沈殿物の表面及び内部に付着した不純物を取り除くことができる。その後、オーブン等で100°C以上の温度にすることにより、洗浄に用いた蒸留水を揮発させて、乾燥処理物を作成する。<多結晶体>乾燥処理物を結晶化温度以上の温度で加熱することにより、硝酸塩形成不能金属であるGe及び硝酸塩形成可能金属の酸化物からなる多結晶体を作成することができる。<アモルファス体>乾燥処理物を結晶化温度未満の温度で加熱することにより、硝酸塩形成不能金属であるGe及び硝酸塩形成可能金属の酸化物からなるアモルファス体を作成することができる。なお、不純物分解温度以上の温度で加熱することが好ましい。これにより、不純物を分解除去することができる。<硝酸塩形成可能金属及びGeの酸化物からなる膜>まず、硝酸塩形成不能金属であるGe及び硝酸塩形成可能金属の均質酸アンモニア水溶液を基板上に塗布する。塗布法としてはスピンコート法、ディッピング法等を用いることができる。次に、濃アンモニア水溶液を滴下してから、乾燥して、基板上に硝酸塩形成不能金属であるGe及び硝酸塩形成可能金属の酸化物からなる乾燥処理膜を形成する。<多結晶体の膜>前記乾燥処理膜を結晶化温度以上の温度で加熱することにより、硝酸塩形成不能金属であるGe及び硝酸塩形成可能金属の酸化物からなる多結晶体の膜を作成することができる。<アモルファス体の膜>前記乾燥処理膜を結晶化温度未満の温度で加熱することにより、硝酸塩形成不能金属であるGe及び硝酸塩形成可能金属の酸化物からなるアモルファスの膜を作成することができる。なお、不純物分解温度以上の温度で加熱することが好ましい。これにより、不純物を分解除去することができる。本発明の実施形態である硝酸塩形成可能金属及びGeの酸化物の製造方法は、硝酸塩形成不能金属及び硝酸塩形成可能金属の酸アンモニア水溶液を形成する工程S1と、前記硝酸塩形成不能金属及び硝酸塩形成可能金属の酸アンモニア水溶液に濃アンモニア水溶液を加えて、硝酸塩形成不能金属及び硝酸塩形成可能金属の酸化物からなる沈殿物を作成する工程S2と、を有し、前記硝酸塩形成不能金属がGeである構成なので、酸性からアルカリ性まで広いpH領域で析出物が生成しない安定な硝酸塩形成可能金属及びGeの酸アンモニア水溶液に濃アンモニア水溶液を滴下して、大気中で、硝酸塩形成不能金属及び硝酸塩形成可能金属の酸化物からなる沈殿物を短時間で、イオン交換樹脂等を必要とせず単純な操作で作成でき、硝酸塩形成可能金属及びGeの酸化物を低温で容易に製造できる。本発明の実施形態である硝酸塩形成可能金属及びGeの酸化物の製造方法は、前記硝酸塩形成不能金属及び硝酸塩形成可能金属の酸アンモニア水溶液のpHを8.5以上とするように、前記濃アンモニア水溶液を加える構成なので、容易に、均質酸アンモニア水溶液から硝酸塩形成可能金属及びGeの酸化物の沈殿物を作成することができる。本発明の実施形態である硝酸塩形成可能金属及びGeの酸化物の製造方法は、前記濃アンモニア水溶液の濃度が前記硝酸塩形成不能金属及び硝酸塩形成可能金属の酸アンモニア水溶液中に含まれている硝酸イオンと同モル当量以上である構成なので、硝酸塩形成不能金属及び硝酸塩形成可能金属の酸アンモニア水溶液と同量の濃アンモニア水溶液を滴下したときに、硝酸塩形成不能金属及び硝酸塩形成可能金属の酸アンモニア水溶液のpHを8.5以上とすることができ、容易に、均質酸アンモニア水溶液から硝酸塩形成可能金属及びGeの酸化物の沈殿物を作成することができる。本発明の実施形態である硝酸塩形成可能金属及びGeの酸化物の製造方法は、硝酸塩形成不能金属のアンモニア水溶液と硝酸塩形成可能金属の酸水溶液とを混合して、前記硝酸塩形成不能金属及び硝酸塩形成可能金属の酸アンモニア水溶液を形成する構成なので、酸性からアルカリ性まで広いpH領域で析出物を生成させない安定な硝酸塩形成可能金属及びGeの酸アンモニア水溶液を容易に作成でき、硝酸塩形成可能金属及びGeの酸化物を低温で容易に製造できる。本発明の実施形態である硝酸塩形成可能金属及びGeの酸化物の製造方法は、前記硝酸塩形成不能金属のアンモニア水溶液と前記硝酸塩形成可能金属の酸水溶液とを混合する時、希釈硝酸を加える構成なので、析出物が形成され、白濁しても、前記析出物を完全に溶解させ、硝酸塩形成可能金属及びGeの均質酸アンモニア水溶液を容易に作成できる。本発明の実施形態である硝酸塩形成可能金属及びGeの酸化物の製造方法は、硝酸塩形成不能金属の酸化物をアンモニア水溶液に溶解して前記硝酸塩形成不能金属のアンモニア水溶液を作成する構成なので、硝酸塩形成不能金属を完全に溶解させた硝酸塩形成不能金属の均質アンモニア水溶液を作成できる。本発明の実施形態である硝酸塩形成可能金属及びGeの酸化物の製造方法は、硝酸塩形成可能金属の酸化物を希釈硝酸に溶解して前記硝酸塩形成可能金属の酸水溶液を作成する構成なので、硝酸塩形成可能金属を完全に溶解させた硝酸塩形成可能金属の均質酸水溶液を作成できる。本発明の実施形態である硝酸塩形成可能金属及びGeの酸化物の製造方法は、硝酸塩形成可能金属の硝酸塩を水溶液に溶解して前記硝酸塩形成可能金属の酸水溶液を作成する構成なので、硝酸塩形成可能金属を完全に溶解させた硝酸塩形成可能金属の均質酸水溶液を作成できる。本発明の実施形態である硝酸塩形成可能金属及びGeの酸化物の製造方法は、前記硝酸塩形成可能金属がBe、Mg、Ca、Sr、Ba、Sc、Y、La、Zr、Hf、Mn、Fe、Co、Ni、Cu、Zn、Cd、Al、In又はBiの群から選択されるいずれか1種の金属である構成なので、いずれの金属も、アルカリ属を除き、金属のイオン化傾向が銅よりも碑な金属であるので、硝酸塩を形成することができ、水溶液に完全に溶解させた均質酸水溶液を作成できるので、硝酸塩形成不能金属の均質アンモニア水溶液と混合してから、濃アンモニア溶液を滴下して、容易に、前記群から選択されるいずれか1種の金属及びGeの酸化物を作成できる。本発明の実施形態である硝酸塩形成可能金属及びGeの酸化物の製造方法は、前記硝酸塩形成可能金属が前記金属に加えて前記群から選択される別の金属を1種以上含む構成なので、前記群から選択されるいずれか1種の金属、前記群から選択される別の金属を1種以上及びGeの酸化物を作成できる。本発明の実施形態である硝酸塩形成可能金属及びGeの酸化物の製造方法は、前記沈殿物を濾過洗浄乾燥する構成なので、不純物を除去した硝酸塩形成可能金属及びGeの酸化物の乾燥処理物を作成できる。本発明の実施形態である硝酸塩形成可能金属及びGeの酸化物の製造方法は、前記沈殿物を結晶化温度未満の加熱温度で加熱して、アモルファス体とする構成なので、硝酸塩形成可能金属及びGeの酸化物のアモルファス体を作成できる。本発明の実施形態である硝酸塩形成可能金属及びGeの酸化物の製造方法は、前記沈殿物を結晶化温度以上の加熱温度で加熱して、多結晶体とする構成なので、硝酸塩形成可能金属及びGeの酸化物の多結晶体を作成できる。本発明の実施形態である硝酸塩形成可能金属及びGeの酸化物の製造方法は、上記実施形態に限定されるものではなく、本発明の技術的思想の範囲内で、種々変更して実施することができる。例えば、硝酸塩形成可能金属とGeの組成比が異なる組成物も同様の手順で合成できる。本実施形態の具体例を以下の実施例で示す。しかし、本発明はこれらの実施例に限定されるものではない。実施例1-1:La及びGeの酸化物の製造まず、二酸化ゲルマニウム以下、GeO20.5gを蒸留水に分散させて、懸濁液を作成した。次に、この懸濁液に、蒸留水で希釈したアンモニア水以下、希釈アンモニアを滴下して、GeO2を溶解して、透明なGe含有均質アンモニア水溶液を得た。このGe含有均質アンモニア水溶液のpHは約8.6であった。次に、硝酸ランタンLaNO33を蒸留水に溶解して、2molのLa含有均質酸水溶液を作成した。次に、前記Ge含有均質アンモニア水溶液に前記La含有均質酸水溶液を加え、白濁した酸アンモニア水溶液を得た。なお、この白濁した酸アンモニア水溶液中のLaとGeの比率を9.7:6とした。図2は、白濁した酸アンモニア水溶液の写真である。次に、白濁した酸アンモニア水溶液に希釈硝酸を加えてpHを1.6とすることにより、析出物を溶解させ、La及びGe含有均質酸アンモニア水溶液を得た。図3は、La及びGe含有均質酸アンモニア水溶液の写真である。ビーカーの底に沈んでいるのはスターラー攪拌子である。次に、このLa及びGe含有均質酸アンモニア水溶液に濃アンモニア水に滴下することにより、La及びGeの酸化物の沈殿物を生成させた。次に、この沈殿物を濾過し、蒸留水で洗浄した後、約100°Cで10時間、乾燥することにより、La及びGeの酸化物の乾燥処理物を得た。実施例1-2:La及びGeの酸化物のアモルファス体の製造前記乾燥処理物を3時間400°Cで加熱して、400°C加熱処理物を得た。図4は、400°C加熱処理物の粉末X線回折プロファイルである。図4に示すように、400°C加熱処理物はアモルファス体であった。実施例1-3:La及びGeの酸化物の結晶体の製造400°C加熱処理物をアルミナボートに充填してから、オーブン内に配置し、大気中、1000°Cで加熱して、1000°C加熱処理物を得た。図5は、1000°C加熱処理物の粉末X線回折プロファイルである。図5に示すように、アパタイト型結晶によるピークが観測され、1000°C加熱処理物は多結晶体であった。なお、La及びGeの酸化物のアパタイト型結晶体は酸素イオン伝導性固体電解質としての利用可能性がある。実施例2:Bi及びGeの酸化物の製造まず、GeO2を0.8gビーカーに量り取り、希釈アンモニアでGeO2を溶解して、透明なGe含有均質アンモニア水溶液を作成した。次に、酸化ビスマスBi2O3を別のビーカーに2.3g量り取り、10mlの硝酸で溶解してから、蒸留水を加えて50mlの透明なBi含有均質酸水溶液を作成した。次に、Ge含有均質アンモニア水溶液とBi含有均質酸水溶液を混合して、透明なBi及びGe含有均質酸アンモニア水溶液を作成した。図6は、Bi及びGe含有均質酸アンモニア水溶液の写真である。この写真は、Bi及びGe含有均質酸アンモニア水溶液に関するはじめて報告である。ビーカーの底に沈んでいるのはスターラー攪拌子である。次に、このBi及びGe含有均質酸アンモニア水溶液に濃アンモニア水に滴下することにより、Bi及びGeの酸化物の沈殿物を生成させた。次に、この沈殿物を濾過し、蒸留水で洗浄した後、約120°Cで10時間、乾燥することにより、乾燥処理物を得た。図7は、乾燥処理物の粉末X線回折プロファイルである。図7に示す結晶ピークから、乾燥処理物は、Bi及びGeの酸化物Bi4Ge3O12の多結晶体とアモルファス体の混合物であった。なお、Bi及びGe含有均質酸アンモニア水溶液に濃アンモニア水を滴下した後、室温で2日間攪拌を続けてから、沈殿物を濾過、120°Cで10時間乾燥するとアモルファス体が消滅し、少量の不純物結晶が含まれていたが、ほぼBi4Ge3O12結晶のみの乾燥処理物が得られた。図8は、2日間攪拌後の乾燥処理物の粉末X線回折プロファイルである。図8において、黒丸はBi4Ge3O12結晶ピークであり、白四角は不純物結晶ピークである。Bi4Ge3O12結晶はγ線蛍光材料に応用可能な材料である。これまで、Bi4Ge3O12結晶を120°Cで生成する報告は無かったが、本発明では、濃アンモニア水を滴下後、2日間攪拌することにより、120°C乾燥でBi4Ge3O12の結晶を生成できた。また、溶融急冷法によるBi4Ge3O12のアモルファス体の製造には1055°C以上に加熱する必要ある。しかし、本発明では、それ以下の低温の120°Cで多結晶体との混合物ではあるが、アモルファス体を製造することができた。実施例3:Mg及びGeの酸化物の製造まず、GeO2を2gビーカーに量り取り、50mlの蒸留水に分散させた後、希釈アンモニアでGeO2を溶解して、透明なGe含有均質アンモニア水溶液を作成した。次に、このGe含有均質アンモニア水溶液にゲルマニウムと等モル量の硝酸マグネシウムを加え、白色の沈殿物を生成した。次に、この白色の沈殿物を含むアンモニア水溶液に希釈硝酸を加えて沈殿物を溶解させ、透明なMg及びGe含有均質酸アンモニア水溶液を作成した。次に、このMg及びGe含有均質酸アンモニア水溶液に濃アンモニア水に滴下することにより、微小結晶集合体からなる沈殿物を生成させた。次に、この沈殿物を濾過し、蒸留水で洗浄した後、100°Cで10時間、乾燥することにより、乾燥処理物を得た。次に、乾燥処理物をアルミナボートに充填してから、オーブン内に配置し、大気中、800°Cで3時間、加熱して、800°C加熱処理物を得た。800°C加熱処理物は、Mg及びGeの酸化物MgGeO3の多結晶体であった。比較例1:Ge溶解性比較例1-1GeO2を0.2g量り取り、濃硝酸に加えて攪拌した。しかし、GeO2は濃硝酸に溶解しなかった。比較例1-2GeO2を0.2g量り取り、蒸留水で希釈した硝酸に加えて攪拌した。しかし、GeO2は蒸留水で希釈した硝酸に溶解しなかった。比較例2:Ge含有均質アンモニア水溶液の安定性比較例2-1まず、GeO2を0.5g量り取り、蒸留水に分散させて、懸濁液を作成した。次に、この懸濁液に、蒸留水で希釈したアンモニア水以下、希釈アンモニアを滴下することによりGeO2を溶解させて、透明なGe含有均質アンモニア水溶液を得た。Ge含有均質アンモニア水溶液のpHは約8.6であった。次に、Ge含有均質アンモニア水溶液に濃硝酸を加えて酸性pH=1.2としたが、沈殿は生じなかった。比較例2-2濃硝酸の代わりに蒸留水で希釈した硝酸を用いたが、沈殿は生じなかった。比較例2-3濃硝酸の代わりに希釈アンモニアを用いてアルカリ性pH=10としたが、沈殿は生じなかった。比較例2-4濃硝酸の代わりに濃アンモニアを用いたが、沈殿は生じなかった。従来、GeO2はアルカリ領域のみで溶解すると考えられていた。しかし、比較例2-1~2-4に示したように、いったん希釈アンモニアを用いてGeO2を水に溶解させると、酸性、アルカリ性どちらの状態にしても沈殿は生じなかった。つまり、Ge含有均質アンモニア水溶液は広いpH範囲で安定であった。比較例3:Ge含有均質アンモニア水溶液の安定性比較例3-1GeO2を0.5g量り取り、濃アンモニア21溶液に加えて攪拌した。これに蒸留水を加えて溶解させ、Ge含有均質アンモニア水溶液を作成した。次に、Ge含有均質アンモニア水溶液にアンモニアを添加したが、沈殿は生じなかった。比較例3-2アンモニアの代わりに硝酸を用いたが、沈殿は生じなかった。比較例4:均質水溶液のための水の重要性まず、GeO2を0.5g量り取り、エタノールに分散させ、エタノールで希釈したアンモニア水を加えたが、GeO2は溶解しなかった。GeO2の溶解にはアンモニアに加えて十分量の水が必要であった。